(57)【特許請求の範囲】
【請求項１】
一般式（Ｉ）
【化１】
0003972430.tif 000025
（式中、Ｘ1及びＸ2のうち一方がフッ素原子で、もう一方が水素原子を表し、Ｙ1は水素原子又はメチル基を表し、Ｒは炭素原子数１〜２０のアルキル基、アルコキシ基、アルケニル基又はアルケニルオキシ基を表す。）で表されることを特徴とする液晶性（メタ）アクリレート化合物。
【請求項２】
請求項１記載の液晶性（メタ）アクリレート化合物を含有し、且つ液晶相を示すことを特徴とする液晶組成物。
【請求項３】
少なくとも２つの６員環を有する液晶骨格を部分構造として有する環状アルコール、フェノール又は芳香族ヒドロキシ化合物のアクリル酸又はメタクリル酸エステルである単官能（メタ）アクリレートを含有し、液晶相を示すことを特徴とする請求項２記載の液晶組成物。
【請求項４】
単官能（メタ）アクリレート化合物が一般式（ＩＩ）
【化２】
0003972430.tif 000026
（式中、Ｘ3は水素原子又はメチル基を表し、ｒは０または１の整数を表し、６員環Ａ、Ｂ及びＣはそれぞれ独立的に
【化３】
0003972430.tif 000027
から選ばれる環を表し、ｐは１〜４の整数を表し、Ｙ2及びＹ3はそれぞれ独立的に、単結合、−ＣＨ2ＣＨ2−、−ＣＨ2Ｏ−、−ＯＣＨ2−、−ＣＯＯ−、−ＯＣＯ−、−Ｃ≡Ｃ−、−ＣＨ＝ＣＨ−、−ＣＦ＝ＣＦ−、−（ＣＨ2）4−、−ＣＨ2ＣＨ2ＣＨ2Ｏ−、−ＯＣＨ2ＣＨ2ＣＨ2−、−ＣＨ＝ＣＨ−ＣＨ2ＣＨ2−又は−ＣＨ2ＣＨ2−ＣＨ＝ＣＨ−を表し、Ｙ4は単結合、−Ｏ−、−ＣＯＯ−又は−ＯＣＯ−を表し、Ｚ1は水素原子、ハロゲン原子、シアノ基又は炭素原子数１〜２０のアルキル基あるいはアルケニル基を表す。）で表されることを特徴とする請求項３記載の液晶組成物。
【請求項５】
一般式（ＩＩ）において、Ｘ3は水素原子を表し、ｒは０の整数を表し、６員環Ａ及びＣは１，４−フェニレン基を表し、Ｙ4は単結合を表し、Ｚ1はシアノ基を表すことを特徴とする請求項４記載の液晶組成物。
【請求項６】
一般式（ＩＩ）において、Ｘ3は水素原子を表し、ｒは０の整数を表し、６員環Ａ及びＣは１，４−フェニレン基を表し、Ｙ4は−Ｃ≡Ｃ−を表し、Ｚ1は炭素原子数１〜２０のアルキル基を表すことを特徴とする請求項４記載の液晶組成物。
【請求項７】
液晶相が少なくとも２０℃〜３０℃の温度範囲で発現することを特徴とする請求項２、３、４、５又は６記載の液晶組成物。
【請求項８】
請求項２、３、４、５、６又は７記載の液晶組成物の重合体からなることを特徴とする光学異方体。
【発明の詳細な説明】
【０００１】
【発明の属する技術分野】
本発明は、偏光ビームスプリッターや光学的ローパスフィルター、偏光プリズム等の光学素子材料として利用される新規な液晶性（メタ）アクリレート化合物と該化合物を含有する組成物及びこれを用いた光学異方体に関する。
【０００２】
【従来の技術】
重合性の官能基を付与した重合性低分子液晶の用途の一つとして、特開平８−１２２７０８号公報に開示されているような光学的ローパスフィルターが知られている。これは、重合性低分子液晶を基板に対してある角度を付与した状態に配向させておき、その配向状態を紫外線等の活性エネルギー線の照射により固定化せさることによって作製するものである。このような用途に用いる重合性低分子液晶に求められる性質は、配向工程における望ましくない熱重合の誘起をさけるために、室温に近い温度で液晶相を呈することと、光学的ローパスフィルターとしての性能を確保するために、大きな複屈折率を有することの２点である。しかしながら、この２点を高い次元で両立する重合性液晶を得るのは困難という問題があった。
【０００３】
【本発明が解決しようとする課題】
本発明が解決しようとする課題は、重合性低分子液晶組成物において、室温に近い温度で液晶相を呈することと、大きな複屈折率を有することの２点を両立させるために有用な重合性液晶化合物と液晶組成物を提供することにある。
【０００４】
【課題を解決するための手段】
本発明者等は上記課題を解決するため、重合性液晶化合物の化学構造と結晶−液晶相転移温度及び複屈折率との相関について鋭意検討した結果、かかる課題が、特定の化学構造を有する液晶性（メタ）アクリレート化合物の利用により解決されることを見いだし本発明を提供するに至った。即ち、
１．一般式（Ｉ）
【０００５】
【化４】
0003972430.tif 000002
【０００６】
（式中、Ｘ1及びＸ2のうち一方がフッ素原子で、もう一方が水素原子を表し、Ｙ1は水素原子又はメチル基を表し、Ｒは炭素原子数１〜２０のアルキル基、アルコキシ基、アルケニル基又はアルケニルオキシ基を表す。）で表されることを特徴とする液晶性（メタ）アクリレート化合物。
２．上記１記載の液晶性（メタ）アクリレート化合物を含有し、且つ液晶相を示すことを特徴とする液晶組成物。
３．少なくとも２つの６員環を有する液晶骨格を部分構造として有する環状アルコール、フェノール又は芳香族ヒドロキシ化合物のアクリル酸又はメタクリル酸エステルである単官能（メタ）アクリレートを含有し、液晶相を示すことを特徴とする上記２記載の液晶組成物。
４．単官能（メタ）アクリレート化合物が一般式（ＩＩ）
【０００７】
【化５】
0003972430.tif 000003
【０００８】
（式中、Ｘ3は水素原子又はメチル基を表し、ｒは０または１の整数を表し、６員環Ａ、Ｂ及びＣはそれぞれ独立的に
【０００９】
【化６】
0003972430.tif 000004
【００１０】
から選ばれる環を表し、ｐは１〜４の整数を表し、Ｙ2及びＹ3はそれぞれ独立的に、単結合、−ＣＨ2ＣＨ2−、−ＣＨ2Ｏ−、−ＯＣＨ2−、−ＣＯＯ−、−ＯＣＯ−、−Ｃ≡Ｃ−、−ＣＨ＝ＣＨ−、−ＣＦ＝ＣＦ−、−（ＣＨ2）4−、−ＣＨ2ＣＨ2ＣＨ2Ｏ−、−ＯＣＨ2ＣＨ2ＣＨ2−、−ＣＨ＝ＣＨ−ＣＨ2ＣＨ2−又は−ＣＨ2ＣＨ2−ＣＨ＝ＣＨ−を表し、Ｙ4は単結合、−Ｏ−、−ＣＯＯ−又は−ＯＣＯ−を表し、Ｚ1は水素原子、ハロゲン原子、シアノ基又は炭素原子数１〜２０のアルキル基あるいはアルケニル基を表す。）で表されることを特徴とする上記３記載の液晶組成物。
５．一般式（ＩＩ）において、Ｘ3は水素原子を表し、ｒは０の整数を表し、６員環Ａ及びＣは１，４−フェニレン基を表し、Ｙ4は単結合を表し、Ｚ1はシアノ基を表すことを特徴とする上記４記載の液晶組成物。
６．一般式（ＩＩ）において、Ｘ3は水素原子を表し、ｒは０の整数を表し、６員環Ａ及びＣは１，４−フェニレン基を表し、Ｙ4は−Ｃ≡Ｃ−を表し、Ｚ1は炭素原子数１〜２０のアルキル基を表すことを特徴とする上記４記載の液晶組成物。
７．液晶相が少なくとも２０℃〜３０℃の温度範囲で発現することを特徴とする上記２、３、４、５又は６記載の液晶組成物。
８．上記２、３、４、５、６又は７記載の液晶組成物の重合体からなることを特徴とする光学異方体。
を前記解決手段とした。
【００１１】
本発明の化合物は、高複屈折率を特徴とするビフェニルエチニルベンゼン骨格を採用し、さらにビフェニル部位の２位にフッ素原子を導入することにより、結晶−液晶相転移温度の低減を図ったものである。また、本発明の液晶性（メタ）アクリレート化合物は重合性官能基としては迅速な光重合が可能な（メタ）アクリロイルオキシ基が付与されており、且つ（メタ）アクリロイルオキシ基とビフェニルエチニルベンゼン液晶骨格との間に、アルキレン基又はオキシアルキレン基等の液晶の技術分野でスペーサーと呼ばれる柔軟性の連結基が無い。そのため、このような単官能（メタ）アクリレートを重合させて得られる重合体の主鎖には、スペーサーを介さず直接剛直な液晶骨格が結合し、液晶骨格の熱運動は高分子主鎖により制限されることが予想され、優れた耐熱性及び強度特性が期待できるという利点も有する。
【００１２】
【発明の実施の形態】
以下に本発明の一例について説明する。
本発明の液晶性（メタ）アクリレート化合物（以下、本発明の化合物）である一般式（Ｉ）
【００１３】
【化７】
0003972430.tif 000005
【００１４】
（式中、Ｘ1及びＸ2のうち一方がフッ素原子で、もう一方が水素原子を表し、Ｙ1は水素原子又はメチル基を表し、Ｒは炭素原子数１〜２０のアルキル基、アルコキシ基、アルケニル基、アルケニルオキシ基を表す。）は、以下の方法で製造することができる。例えば、特開平８−２１７７０６号公報に開示されているような一般式（ＩＩＩ）
【００１５】
【化８】
0003972430.tif 000006
【００１６】
（式中、Ｘ1、Ｘ2及びＲは、一般式（Ｉ）におけるものと同じ意味を表す。）で表されるアセチレン誘導体と、ｐ−ヨードフェノールを銅とパラジウム触媒の存在下でカップリングさせ、一般式（ＩＶ）
【００１７】
【化９】
0003972430.tif 000007
【００１８】
（式中、Ｘ1、Ｘ2及びＲは、一般式（Ｉ）におけるものと同じ意味を表す。）のフェノール誘導体を得る。これに、塩基触媒下で（メタ）アクリル酸クロリドを反応させエステル化することによって目的とする本発明の化合物を製造することができる。本発明の目的からＸ1、Ｘ2のどちらか一方がフッ素原子であることは必須である。Ｒはアルキル基、アルコキシ基、アルケニル基、アルケニルオキシ基から選択して用いることができる。このＲ中の炭素原子数としては１〜２０が好ましく、１〜１２がより好ましく、１〜８が特に好ましい。炭素原子数が２０より大きくなると、得られる化合物の液晶性が損なわれる傾向があるため好ましくない。また、これらの基のアルキル基部分は直鎖状であっても分枝状であっても良い。
【００１９】
また、本発明の化合物は単体として液晶相、特にネマチック相、スメクチック相を示すことが好ましい。
本発明は更に、本発明の化合物を含有する液晶組成物をも提供する。本発明の液晶組成物の液晶相としては、通常この技術分野で液晶相と認識される相であれば特に制限なく用いることができるが、その中でもネマチック相、スメクチックＡ相、（カイラル）スメクチックＣ相、コレステリック相を発現するものが特に好ましい。また、（カイラル）スメクチックＣ相を示す場合には、該（カイラル）スメクチックＣ相の上の温度領域でスメクチックＡ相を、スメクチックＡ相を示す場合には、該スメクチックＡ相の上の温度領域でネマチック相を発現するようにすると、良好な一軸の配向特性が得られるため好ましい。実際に紫外線を照射して本発明の液晶組成物中の（メタ）アクリレート化合物を重合させる液晶相の温度領域もしくは実際に使用する液晶相の温度領域としては、室温付近、即ち少なくとも２０〜３０℃の温度範囲で液晶相を発現するものが特に好ましい。例えば（カイラル）スメクチックＣ相で実際に本発明の液晶組成物を重合させる場合には、（カイラル）スメクチックＣ相が室温付近で、即ち少なくとも２０〜３０℃の温度範囲で（カイラル）スメクチックＣ相が発現するものが好ましい。
【００２０】
本発明の液晶組成物には、大きな複屈折率を確保するため、本発明の化合物を３重量％以上含有させることが好ましい。
また、本発明の液晶組成物には、分子内に通常この技術分野で液晶骨格と認められる骨格と重合性官能基を同時に有する重合性の液晶化合物を、好ましくは９７重量％以下の濃度で特に制限なく添加することができる。液晶骨格としては、少なくとも２つ又は３つの６員環を有するものが特に好ましい。重合性官能基としては、（メタ）アクリロイルオキシ基、エポキシ基、ビニルエーテル基、シンナモイル基、ビニル基等を挙げることができるが、良好な光重合特性が得られることから、アクリロイルオキシ基が特に好ましい。複数以上の重合性官能基を有する化合物の場合には、重合性官能基の種類が異なっていても良い。例えば、２つの重合性官能基を有する液晶化合物の場合、一つがアクリロイルオキシ基、もう一つがメタアクリロイルオキシ基または、ビニルエーテル基であっても良い。重合性官能基を２つ有する液晶化合物は多くの種類が知られており、一般的にこれらを重合させた場合には良好な耐熱性及び強度特性を得られることから、好適に用いることができる。このような重合性官能基を２つ有する液晶化合物の具体的な例としては、式（１）〜（１０）に挙げた化合物が好ましいが、本発明の液晶組成物において使用することができる化合物はこれらに限定されるものではない。
【００２１】
【化１０】
0003972430.tif 000008
【００２２】
（式中、シクロヘキサン環はトランスシクロヘキサン環を表し、Ｘはハロゲン原子、シアノ基、メチル基を表し、ｓは２〜１２の整数を表す）。さらに本発明の液晶組成物には、分子内に一つの重合性官能基を有する液晶化合物を添加しても良い。このような重合性官能基を一つ有する液晶化合物の具体的な例としては、式（１１）〜（５６）に挙げた化合物が好ましいが、本発明の液晶組成物において使用することができる化合物はこれらに限定されるものではない。
【００２３】
【化１１】
0003972430.tif 000009
【００２４】
【化１２】
0003972430.tif 000010
【００２５】
【化１３】
0003972430.tif 000011
【００２６】
【化１４】
0003972430.tif 000012
【００２７】
（式中、シクロヘキサン環はトランスシクロヘキサン環を表し、Ｙは水素原子、ハロゲン原子、シアノ基、炭素原子数１〜２０のアルキル基、アルケニル基、又はエーテル結合を介したアルキル基、アルケニル基、又はエステル結合を介したアルキル基、アルケニル基を表し、ｓは２から１２の整数を表す）。さらに本発明の液晶組成物には、室温付近、即ち少なくとも２０〜３０℃の温度範囲での液晶相の発現を容易にし、かつ液晶組成物の光重合物の耐熱性及び強度特性の確保を図ることを目的として、少なくとも２つの６員環を有する液晶骨格を部分構造として有する環状アルコール、フェノール又は芳香族ヒドロキシ化合物のアクリル酸又はメタクリル酸エステルである単官能（メタ）アクリレートを含有させても良い。このよう単官能（メタ）アクリレートとしては一般式（ＩＩ）
【００２８】
【化１５】
0003972430.tif 000013
【００２９】
（式中、Ｘ3は水素原子又はメチル基を表し、ｒは０または１の整数を表し、６員環Ａ、Ｂ及びＣはそれぞれ独立的に、
【００３０】
【化１６】
0003972430.tif 000014
【００３１】
を表し、ｐは１〜４の整数を表し、Ｙ2及びＹ3はそれぞれ独立的に、単結合、−ＣＨ2ＣＨ2−、−ＣＨ2Ｏ−、−ＯＣＨ2−、−ＣＯＯ−、−ＯＣＯ−、−Ｃ≡Ｃ−、−ＣＨ＝ＣＨ−、−ＣＦ＝ＣＦ−、−（ＣＨ2）4−、−ＣＨ2ＣＨ2ＣＨ2Ｏ−、−ＯＣＨ2ＣＨ2ＣＨ2−、−ＣＨ＝ＣＨ−ＣＨ2ＣＨ2−、−ＣＨ2ＣＨ2−ＣＨ＝ＣＨ−を表し、Ｙ4は単結合、−Ｏ−、−ＣＯＯ−、−ＯＣＯ−を表し、Ｚ1は水素原子、ハロゲン原子、シアノ基、炭素原子数１〜２０のアルキル基、アルケニル基を表す。）で表される化合物が好ましい。このような単官能（メタ）アクリレートの具体的な例としては、式（５７）〜（７６）に挙げた化合物が好ましいが、本発明の液晶組成物において使用することができる単官能（メタ）アクリレートはこれらに限定されるものではない。
【００３２】
【化１７】
0003972430.tif 000015
【００３３】
【化１８】
0003972430.tif 000016
【００３４】
【化１９】
0003972430.tif 000017
【００３５】
（上記中、シクロヘキサン環はトランスシクロヘキサン環を表し、またＣは結晶相、Ｎはネマチック相、Ｓはスメクチック相、Ｉは等方性液体相を表し、数字は相転移温度を表す。）
このような化合物の中でも、シアノ基を有する単官能（メタ）アクリレート化合物は大きな複屈折率を有するため、本発明の化合物との組み合わせにより、大きな複屈折率を有する液晶組成物を調製できる。従って、式（６３）のような化合物は本発明の液晶組成物に好適に添加することができる。また、トラン骨格を有する単官能（メタ）アクリレート化合物も大きな複屈折率を有するため、本発明の化合物との組み合わせにより、大きな複屈折率を有する液晶組成物を調製できる。従って、式（６０）、式（６８）、（６９）のような化合物は本発明の液晶組成物に好適に添加することができる。さらに、シアノ基を有する単官能（メタ）アクリレート化合物及びトラン骨格を有する単官能（メタ）アクリレート化合物を同時に使用することは、大きな複屈折率を得る点から好ましい。
【００３６】
また、本発明の液晶組成物には、重合性官能基を有していない液晶化合物を用途に応じて添加しても良い。使用用途として本発明の液晶組成物の重合体を、表示素子と用いる場合や、温度によって屈折率を変化させたい場合には、重合性官能基を有していない液晶化合物の総量は１０〜９７重量％の範囲に設定するのが好ましい。また、温度によって屈折率が変化するのが好ましくない場合や、耐熱性や機械的特性を重視する場合には、重合性官能基を有していない液晶化合物の総量は０〜１０重量％の範囲に設定するのが好ましい。
【００３７】
また、本発明の液晶組成物には重合性官能基を有しており、かつ液晶性を示さない化合物も添加することができる。このような化合物としては、通常この技術分野で高分子形成性モノマーあるいは高分子形成性オリゴマーとして認識されるものであれば特に制限なく使用することができるが、アクリレート化合物、メタクリレート化合物、ビニルエーテル化合物が特に好ましい。
【００３８】
以上のような重合性官能基を有する液晶化合物、重合性官能基を有さない液晶化合物、液晶性を示さない重合性化合物は適宜組み合わせて添加してもよいが、少なくとも得られる液晶組成物の液晶性が失われないように各成分の添加量を調整することが必要である。
【００３９】
更に本発明の液晶組成物には、その重合反応性を向上させることを目的として、熱重合開始剤、光重合開始剤の重合開始剤を添加しても良い。ここで使用できる熱重合開始剤としては、過酸化ベンゾイル、ビスアゾブチロニトリル等から選択することができ、光重合開始剤としてはベンゾインエーテル類、ベンゾフェノン類、アセトフェノン類、ベンジルケタール類等から選択して使用することができる。その添加量は、液晶組成物に対して１０重量％以下であることが好ましく、５重量％以下であることがさらに好ましく、０．５〜１．５重量％の範囲であることが特に好ましい。
【００４０】
また、本発明の液晶組成物には、その保存安定性を向上させるために安定剤を添加しても良い。ここで使用することができる安定剤としては、例えばヒドロキノン、ヒドロキノンモノアルキルエーテル類、第三ブチルカテコール等から選択して使用することができる。その添加量は、液晶組成物に対して１重量％以下が好ましく、０．５重量％以下がさらに好ましい。
【００４１】
また、本発明の液晶組成物には、液晶骨格の螺旋構造を内部に有する重合体を得ることを目的としてカイラル（光学活性）化合物を添加しても良い。ここで使用することができるカイラル化合物は、それ自体が液晶性を示す必要は無く、また重合性官能基を有していても、有していなくても良い。またその螺旋の向きは重合体の使用用途によって適宜選択することができる。そのようなカイラル化合物としては光学活性基としてコレステリル基を有するペラルゴン酸コレステロール、ステアリン酸コレステロール、光学活性基として２−メチルブチル基を有する「ＣＢ−１５」、「Ｃ−１５」（以上ＢＤＨ社製）、「Ｓ−１０８２」（メルク社製）、「ＣＭ−１９」、「ＣＭ−２０」、「ＣＭ」（以上チッソ社製）、光学活性基として１−メチルヘプチル基を有する「Ｓ−８１１」（メルク社製）、「ＣＭ−２１」、「ＣＭ−２２」（以上チッソ社製）を挙げることができる。このカイラル化合物の好ましい添加量は液晶組成物の用途によるが、重合して得られる重合体の厚み（ｄ）を重合体中での螺旋ピッチ（Ｐ）で除した値（ｄ／Ｐ）が０．１〜２０の範囲になるよう調整するのが好ましい。
【００４２】
また、本発明の液晶組成物を偏光フィルムや配向膜の原料、または印刷インキ及び塗料等として利用する場合には、その目的に応じて金属、金属錯体、染料、顔料、色素、界面活性剤、ゲル化剤、紫外線吸収剤、抗酸化剤、イオン交換樹脂、酸化チタンの金属酸化物等を添加することもできる。
【００４３】
本発明は更に、本発明の液晶組成物の重合体であることを特徴とする光学異方体をも提供する。本発明の光学異方体は、本発明の液晶組成物を配向させた状態において、重合させることにより製造することができる。例えば、基板表面を布等でラビング、もしくは有機薄膜を形成した基板表面を布等でラビング、あるいはＳｉＯ2を斜方蒸着した配向膜を有する基板上に担持させるか、基板間に挟持させた後、本発明の液晶を重合させる方法を挙げることができる。その他の配向処理方法としては、液晶組成物の流動配向の利用や、電場又は磁場の利用を挙げることができる。これらの配向手段は単独で用いても、また組み合わせて用いても良い。その中でも基板表面を布等でラビング処理した基板を用いる方法は、その簡便性から特に好ましい。
【００４４】
この時使用することができる基板は、有機材料、無機材料を問わずに用いることができる。具体的な例を挙げると有機材料としては、ポリエチレンテレフタレート、ポリカーボネート、ポリイミド、ポリアミド、ポリメタクリル酸メチル、ポリスチレン、ポリ塩化ビニル、ポリテトラフルオロエチレン、ポリクロロトリフルオロエチレン、ポリアリレート、ポリスルホン、トリアセチルセルロース、セルロース、ポリエーテルエーテルケトン、無機材料としてはシリコン、ガラス、方解石等を挙げることができる。
【００４５】
これらの基板を布等でラビングすることによって適当な配向性を得られないときには、公知の方法に従ってポリイミド薄膜又はポリビニルアルコール薄膜等の有機薄膜を基板表面に形成し、これを布等でラビングしても良い。また通常のＴＮ又はＳＴＮ素子で使用されているようなプレチルト角を与えるポリイミド薄膜を利用すると、光学異方体内部の分子配向構造を更に精密に制御できることから、特に好ましく利用することができる。また、電場によって配向状態を制御する場合には、電極層を有する基板を使用することができ、この場合には電極上に前述のポリイミド薄膜等の有機薄膜を形成するのが好ましい。
【００４６】
また、ラビングに代わる配向処理方法として、光配向法も用いることができる。これはポリビニルシンナメート等の分子内に光二量化反応する官能基を有する有機薄膜や光で異性化する官能基を有する有機薄膜又はポリイミド等の有機薄膜に、偏光した光、このましくは偏光した紫外線を照射することによって、配向膜とするものである。この光配向法に光マスクを適用することにより配向のパターン化が容易に達成できるので、光学異方体内部の分子配向も精密に制御することが可能となる。
【００４７】
重合の方法としては、迅速な重合の進行が望ましいので、紫外線又は電子線等のエネルギーを照射することによって光重合させる方法が好ましい。この光重合させる際の光源としては偏光光源を用いても良いし、非偏光光源を用いても良い。また、液晶組成物を２枚の基板間に挟持させた状態で光重合を行う場合には、少なくとも照射面側の基板は適当な透明性が与えられていなければならない。また、照射時の温度は、本発明の液晶組成物の液晶状態が保持される温度範囲内であることが好ましい。特に、光重合によって光学異方体を製造しようとする場合には、意図しない熱重合の誘起を避ける意味からもできるだけ室温に近い温度で、即ち２０〜３０℃の温度で重合させることが好ましい。重合によって得られた本発明の光学異方体は、初期の特性変化を軽減し、安定的な特性発現を図ることを目的として熱処理をしても良い。熱処理の温度としては５０〜２５０℃の温度範囲で、また熱処理時間としては３０秒〜１２時間の範囲にあるのが好ましい。
【００４８】
このような方法によって製造される本発明の光学異方体は、基板から剥離して用いても、剥離せずに用いても良い。
【００４９】
【実施例】
以下、本発明の実施例を示し、本発明を更に詳細に説明する。しかしながら、本発明はこれらの実施例に限定されるものではない。
（実施例１）液晶性アクリレート化合物の合成
式（ａ）
【００５０】
【化２０】
0003972430.tif 000018
【００５１】
で表される２−フルオロ−４−プロピル−４’−エチニルビフェニル５．９ｇ、ｐ−ヨードフェノール５．５ｇ、ジメチルホルムアミド３０ｍｌ、トリエチルアミン６ｍｌ、テトラキス（トリフェニルフォスフィン）パラジウム（０）０．２９ｇ及びヨウ化銅（Ｉ）０．０５ｇからなる混合物を窒素気流下、室温にて４時間撹拌した。撹拌終了後、１０％希塩酸水溶液１００ｍｌを加えた後、酢酸エチル２００ｍｌを用いて抽出を行った。有機層を水洗した後、酢酸エチルを減圧留去して粗生成物８．１ｇを得た。この粗生成物を、トルエン及びヘキサンから成る混合溶媒（容量比でトルエン：ヘキサン＝１：４）６０ｍｌからの再結晶を２回行うことにより精製し、式（ｂ）
【００５２】
【化２１】
0003972430.tif 000019
【００５３】
で表される４−（２−（４−（２−フルオロ−４−プロピルフェニル）フェニル）エチニル）フェノール５．７ｇを得た。この化合物の相転移温度は、結晶相−ネマチック液晶相転移が１４１℃、ネマチック相−等方性液体相転移が１８１℃であった。
【００５４】
さらに、式（ｂ）の４−（２−（４−（２−フルオロ−４−プロピルフェニル）フェニル）エチニル）フェノール５．４ｇ、トリエチルアミン２．０ｇ及びテトラヒドロフラン５０ｍｌからなる混合物に、反応液の温度を１５℃以下に保ちながら、アクリル酸クロリド１．６ｇ及びテトラヒドロフラン１０ｍｌからなる溶液を滴下した。滴下終了後、室温にて１時間３０分撹拌した後、反応液に飽和食塩水５０ｍｌを加えた。反応液の水層が弱酸性となるまで希塩酸を加え、酢酸エチル７０ｍｌを用いて抽出を行った。有機層を水洗した後、酢酸エチルを減圧留去して粗生成物６．０ｇを得た。この粗生成物を、エタノール１８０ｍｌからの再結晶により精製し、式（ｃ）
【００５５】
【化２２】
0003972430.tif 000020
【００５６】
で表される液晶性アクリレート化合物、４−（２−（４−（２−フルオロ−４−プロピルフェニル）フェニル）エチニル）フェニル  ２−プロペノエートを得た。この化合物の相転移温度は、結晶相−ネマチック液晶相転移が１１２℃、ネマチック相−等方性液体相転移が２３６℃であった。
（実施例２）液晶組成物の調製
式（５７）
【００５７】
【化２３】
0003972430.tif 000021
【００５８】
で表される化合物５０重量部及び式（６０）
【００５９】
【化２４】
0003972430.tif 000022
【００６０】
で表される化合物５０重量部から成る液晶組成物（Ａ）を調製した。この液晶組成物（Ａ）は、室温でネマチック液晶相を示し、ネマチック相−等方性液体相の相転移温度は４６℃であった。また、常光の屈折率ｎoは１．５１０、異常光の屈折率ｎeは１．６６２、複屈折率は０．１５２であった。この液晶組成物（Ａ）９５重量部に、実施例１で合成した式（ｃ）の液晶性アクリレート化合物４−（２−（４−（２−フルオロ−４−プロピルフェニル）フェニル）エチニル）フェニル  ２−プロペノエート５重量部から成る液晶組成物（Ｂ）を得た。この液晶組成物（Ｂ）の結晶−ネマチック相転移温度は室温以下であるため、室温でネマチック液晶相を示し、ネマチック相−等方性液体相の相転移温度は５４℃であった。また、常光の屈折率ｎoは１．５１０、異常光の屈折率ｎeは１．６７４、複屈折率は０．１６４であった。つまり、本発明の化合物を５％添加することによって液晶組成物の複屈折率を約８％大きくできたことがわかる。
（比較例１）液晶組成物の調製
実施例２で作製した液晶組成物（Ａ）９５重量部に、式（ｄ）の化合物４−（２−（４−（４−プロピルフェニル）フェニル）エチニル）フェニル  ２−プロペノエート
【００６１】
【化２５】
0003972430.tif 000023
【００６２】
５重量部からなる液晶組成物（Ｃ）を得た。この液晶組成物（Ｃ）の常光の屈折率ｎoは１．５１０、異常光の屈折率ｎeは１．６７５、複屈折率は０．１６５であり、液晶組成物（Ｂ）とほぼ同じ複屈折率が得られた。この液晶組成物（Ｃ）のネマチック相−等方性液体相の相転移温度は５５℃であったが、結晶−ネマチック相転移温度は室温以上であるため、室温に放置すると結晶が析出してしまった。
（実施例３）液晶組成物の調製
実施例２で作製した液晶組成物（Ａ）９５重量部に、式（６３）
【００６３】
【化２６】
0003972430.tif 000024
【００６４】
で表される化合物５重量部からなる液晶組成物（Ｄ）を得た。この液晶組成物（Ｄ）は、室温でネマチック液晶相を示し、ネマチック相−等方性液体相の相転移温度は５０℃であった。また、常光の屈折率ｎoは１．５１０、異常光の屈折率ｎeは１．６７０、複屈折率は０．１６０であった。この液晶組成物（Ｄ）９５重量部に、実施例１で合成した式（ｃ）の液晶性アクリレート化合物４−（２−（４−（２−フルオロ−４−プロピルフェニル）フェニル）エチニル）フェニル２−プロペノエート５重量部から成る液晶組成物（Ｅ）を得た。この液晶組成物（Ｅ）の結晶−ネマチック相転移温度は室温以下であるため、室温でネマチック液晶相を示し、ネマチック相−等方性液体相の相転移温度は５８℃であった。また、常光の屈折率ｎoは１．５１０、異常光の屈折率ｎeは１．６８２、複屈折率は０．１７２であった。
（比較例２）液晶組成物の調製
実施例３で作製した液晶組成物（Ｄ）９５重量部に、式（ｄ）の化合物４−（２−（４−（４−プロピルフェニル）フェニル）エチニル）フェニル  ２−プロペノエート５重量部からなる液晶組成物（Ｆ）を得た。この液晶組成物（Ｆ）の常光の屈折率ｎoは１．５１０、異常光の屈折率ｎeは１．６８３、複屈折率は０．１７３であり、液晶組成物（Ｅ）とほぼ同じ複屈折率が得られた。この液晶組成物（Ｆ）のネマチック相−等方性液体相の相転移温度は５８℃であったが、結晶−ネマチック相転移温度は室温以上であるため、室温に放置すると結晶が析出してしまった。
【００６５】
以上の結果から、本発明のようなビフェニル部位の２位にフッ素原子を導入したビフェニルエチニルベンゼン骨格を有する液晶性アクリレートは、複屈折率の増大及び結晶−液晶相転移温度の低減に有効であることがわかる。
（実施例４）液晶組成物の調製
実施例２で作製した液晶組成物（Ａ）８０．７５重量部、式（６３）で表される化合物１４．２５重量部及び実施例１で合成した式（ｃ）の液晶性アクリレート化合物４−（２−（４−（２−フルオロ−４−プロピルフェニル）フェニル）エチニル）フェニル  ２−プロペノエート５重量部から成る液晶組成物（Ｇ）を得た。この液晶組成物（Ｇ）の、ネマチック相−等方性液体相の相転移温度は６８℃であった。また、常光の屈折率ｎoは１．５１０、異常光の屈折率ｎeは１．６９９、複屈折率は０．１８９であった。
（実施例５）光学異方体の作製
実施例３で調製した液晶組成物（Ｅ）９９重量部に光重合開始剤「ＩＲＧ−６５１」（チバガイギー社製）１重量部を溶解させた。次にこれをセルギャップ１０ミクロンの透明ガラス製ＴＮ（ツイステッドネマチック）セルに注入したところ、良好なＴＮ配向が得られていることが偏光顕微鏡観察により確認できた。このセルに、２５℃において高圧水銀ランプを用いて５００ｍＪ／ｃｍ2の紫外線を照射し、液晶組成物を光重合させた。セルを偏光顕微鏡で観察したところ、ＴＮ配向が均一に固定化された光学異方体が得られているのが確認できた。次にセルのガラスを取り外すことにより、１枚のガラスの上に担持された厚さ１０ミクロンのＴＮ配向構造を有する光学異方体を得た。この光学異方体は１５０℃で１００時間加熱しても、ＴＮ配向構造が保持されることがわかった。
（比較例３）光学異方体の作製
比較例２で調製した液晶組成物（Ｆ）９９重量部に光重合開始剤「ＩＲＧ−６５１」（チバガイギー社製）１重量部を溶解させた。次にこれをセルギャップ１０ミクロンの透明ガラス製ＴＮ（ツイステッドネマチック）セルに注入したところ、結晶が析出してしまい、２５℃において高圧水銀ランプを用いて５００ｍＪ／ｃｍ2の紫外線を照射しても、ＴＮ配向が均一に固定化された光学異方体が得られなかった。
【００６６】
【発明の効果】
本発明の液晶性（メタ）アクリレート化合物と液晶組成物は、大きな複屈折率と結晶相−ネマチック液晶相転移温度の低減を両立させたものであり、偏光ビームスプリッター、光学的ローパスフィルター及び偏光プリズム等の光学素子の作製材料として有用である。